(57)【要約】  誰でも簡単にフィブリンゲルを傷つけずに均一に薄く圧延できる圧延装置を提供する。  フィブリンゲル圧延装置１は、柄部１１と押圧用凸部１２とを有した第１部材１０と、柄部２１と押圧用凸部に対応した形状を成す収容用凹部２２とを有した第２部材２０と、を備える。第１・第２部材は、押圧用凸部と収容用凹部との離間距離ｄを変更自在に調節してフィブリンゲル３０を収容し圧延できるよう、互いに部分的に結合又は回転可能に支持されていることを特徴とする。また、フィブリンゲル３０を圧延したときに離間距離ｄが１ｍｍ〜２ｍｍとなるように、凸部１２と凹部２２との間に形状差を設け、若しくは柄部１１，２１の少なくとも一方にストッパー部材を設けることが好ましい。また、収容用凹部２２、押圧用凸部１２、又は、これらの凹部及び凸部、の一部に多数の微小穴２５等の滑り止め面が形成されていることが好ましい。
2012102094.tif 000002
【特許請求の範囲】
【請求項１】
柄部と、押圧用凸部と、を有した第１部材と、
柄部と、前記押圧用凸部に対応した形状を成す収容用凹部と、を有した第２部材と、
を備え、かつ、
前記第１・第２部材は、前記押圧用凸部と前記収容用凹部との離間距離を変更自在に調節してフィブリンゲルを収容し圧延できるよう、互いに部分的に結合又は回転可能に支持されていることを特徴とするフィブリンゲル圧延装置。
【請求項２】
フィブリンゲルを圧延したときに前記離間距離が１ｍｍ〜２ｍｍとなるように、前記押圧用凸部の形状と前記収容用凹部の形状との間に形状差を設け、若しくは前記柄部の少なくとも一方にストッパー部材を設けたことを特徴とする請求項１に記載のフィブリンゲル圧延装置。
【請求項３】
前記収容用凹部、前記押圧用凸部、又は、前記収容用凹部及び前記押圧用凸部、の一部に滑り止め面が形成されていることを特徴とする請求項１又は２に記載のフィブリンゲル圧延装置。
【請求項４】
前記滑り止め面は多数の微小穴によって形成されていることを特徴とする請求項３に記載のフィブリンゲル圧延装置。
【請求項５】
前記微小穴が貫通穴であることを特徴とする請求項４に記載のフィブリンゲル圧延装置。
【請求項６】
前記微小穴は０．４ｍｍ〜１．０ｍｍの直径を有し、かつ、０．０５〜０．２個／ｍｍ２の穴密度で設けられていることを特徴とする請求項４又は５に記載のフィブリンゲル圧延装置。
【請求項７】
前記押圧用凸部と前記収容用凹部とは、匙状に形成されていることを特徴とする請求項１〜６のいずれかに記載のフィブリンゲル圧延装置。
【請求項８】
前記押圧用凸部と前記収容用凹部とが、前記離間距離を変更自在に保ちながら上下に重ね合わせられるよう、互いの前記柄部の他端にて結合されていることを特徴とする請求項１〜７のいずれかに記載のフィブリンゲル圧延装置。
【請求項９】
前記第１・第２部材は、紙、ＡＢＳ樹脂（アクリロニトリル‐ブタジエン‐スチレン共重合合成樹脂）、ＰＥ（ポリエチレン）、ＰＳ（スチロール）、ＰＶＣ（塩化ビニール）、ＭＡ（アクリル）、ＰＥＴ（ポリエチレンテレフタレート）、ＰＰ（ポリプロピレン）、ＰＭＰ（ポリメチルペンテン）、及びＰＣ（ポリカーボネート）の少なくとも一つを含んだ部材であり、かつ、前記フィブリンゲル圧延装置がディスポーザブルであることを特徴とする請求項１〜８のいずれかに記載のフィブリンゲル圧延装置。
【請求項１０】
前記第１・第２部材は、ステンレス、チタン、アルミニウム、ＰＰ（ポリプロピレン）、ＰＭＰ（ポリメチルペンテン）、及びＰＣ（ポリカーボネート）の少なくとも一つを含んだ部材であり、前記フィブリンゲル圧延装置に対して滅菌処理又は超音波洗浄が可能であることを特徴とする請求項１〜８のいずれかに記載のフィブリンゲル圧延装置。
【請求項１１】
前記フィブリンゲル圧延装置に滅菌処理が予め施されていることを特徴とする請求項１〜１０のいずれかに記載のフィブリンゲル圧延装置。
【発明の詳細な説明】
【技術分野】
【０００１】
本発明は、再生治療用多血小板血漿から調整されたフィブリンゲルを圧縮して均一の薄さに延ばす圧延装置に関するものである。
【背景技術】
【０００２】
近年、患者の血液から調製した多血小板血漿（Platelet Rich Plasma：ＰＲＰ）が、歯周病等の再生治療、人工インプラントの埋入や美容外科などの分野で適用され、高い治療成績を上げている。しかし、このＰＲＰは液体状であるため、操作性に劣るとともに、ある部位の組織に留まりながら持続的に効果を引き出す能力に劣る。【０００３】
このため、現在までに、Choukrounらによって第二世代のＰＲＰともいわれるゲル状の多血小板フィブリン（Platelet Rich Fibrin：ＰＲＦ（なお、本明細書では「フィブリンゲル」とも呼ぶ。））の調製法が開発されている（非特許文献１を参照）。フィブリンゲルは、遠心分離機による遠心力と血漿が本来持つ凝固系を利用して作製されたゲル状のものである（図６（ａ）を参照）。このように、フィブリンゲルは遠心分離の回転数の調節のみでその成形状態が調製されるため、ウシのトロンビン（thrombin）などの動物由来成分やカルシウム（calcium）などの混入が無い上に、適度な柔軟性や付形性を有し、操作性にも優れている。【０００４】
日本においても血漿をゲル状化する装置が既に市販され、多くの医療機関に導入されており、最近の歯周病等の再生治療の主流になりつつある（非特許文献２を参照）。【０００５】
ところで、この調製したフィブリンゲルを移植する際には、（１）フィブリンゲルをスライスするか、又は（２）ガーゼ等で挟んで指で押し潰す方法が通常、採用されている。しかしながら、前者の方法ではゲル状のものを均一の厚みにスライスすることが非常に難しい。一方、後者の方法では、ガーゼがフィブリンゲルに含まれる増殖因子や栄養分（血漿成分）まで吸収してしまうとともに、フィブリンゲル表面に付着している血小板に損傷を与えてしまうといった欠点が指摘されている。【０００６】
本発明者らは早くからフィブリンゲルの研究に取り組んでいるが、前述の押し潰す方法としてガーゼを用いずに二枚のガラス板で押し潰す方法を試験的に採用し、前述のスライスする方法と当該押し潰す方法とを動物実験にて比較した場合に、当該押し潰す方法で作成されたフィブリンゲルにおいて有意な創傷治癒効果を発見している（非特許文献３を参照。なお、非特許文献３では押し潰しの為の具体的構成は開示されていない。）。しかしながら、フィブリンゲルを適切かつ効率的に押し潰すための専用器具については、入手可能な状態では無く、その器具の存在すら不明であった。
【先行技術文献】
【非特許文献】
【０００７】
【非特許文献１】Dohan DM, Choukroun J, Diss A, Dohan SL, Dohan AJ, Mouhyi J, Gogly  B. Platelet-rich fibrin (PRF): a second-generation platelet concentrate.  Part I: Technological concepts and evolution.  Oral Surg Oral Med Oral Pathol Oral Radiol Endod, 101: e37-44, 2006.
【非特許文献２】「供血用遠心分離機メディフュージ」の製品パンフレット（ＰＤＦ），［online］，コアフロント株式会社のホームページ、［平成２３年１月２８日検索］，インターネット〈http://www.corefront.com/pdf/medifuge.pdf〉
【非特許文献３】中島  悠，川瀬  知之，奥田  一博，吉江  弘正，「多血小板フィブリン（PRF）の創傷治癒に及ぼす効果」，第５３回秋季日本歯周病学会学術大会  プログラムおよび講演抄録集，特定非営利活動法人日本歯周病学会学術大会，Vol. 2010f (2010) pp.69
【発明の概要】
【発明が解決しようとする課題】
【０００８】
本発明は、このような事情に鑑みてなされたものであり、誰でも簡単にフィブリンゲルを傷つけずに均一に薄く圧延できる圧延装置を提供することを目的とする。
【課題を解決するための手段】
【０００９】
本発明者らは、鋭意検討の末、凹部及び前記凹部に対応する凸部を有する一対の部材（例えば、スプーン状の部材２枚）を利用して独特な構造に加工すれば、フィブリンゲルの圧延に適した専用器具を提供できることを見出し、本発明を完成した。【００１０】
すなわち本発明は、例えば、以下の構成・特徴を備えるものである。
（態様１）
柄部と、押圧用凸部と、を有した第１部材と、
柄部と、前記押圧用凸部に対応した形状を成す収容用凹部と、を有した第２部材と、
を備え、かつ、
前記第１・第２部材は、前記押圧用凸部と前記収容用凹部との離間距離を変更自在に調節してフィブリンゲルを収容し圧延できるよう、互いに部分的に結合又は回転可能に支持されていることを特徴とするフィブリンゲル圧延装置。
（態様２）
フィブリンゲルを圧延したときに前記離間距離が１ｍｍ〜２ｍｍとなるように、前記押圧用凸部の形状と前記収容用凹部の形状との間に形状差を設け、若しくは前記柄部の少なくとも一方にストッパー部材を設けたことを特徴とする態様１に記載のフィブリンゲル圧延装置。
（態様３）
前記収容用凹部、前記押圧用凸部、又は、前記収容用凹部及び前記押圧用凸部、の一部に滑り止め面が形成されていることを特徴とする態様１又は２に記載のフィブリンゲル圧延装置。
（態様４）
前記滑り止め面は多数の微小穴によって形成されていることを特徴とする態様３に記載のフィブリンゲル圧延装置。
（態様５）
前記微小穴が貫通穴であることを特徴とする態様４に記載のフィブリンゲル圧延装置。
（態様６）
前記微小穴は０．４ｍｍ〜１．０ｍｍの直径を有し、かつ、０．０５〜０．２個／ｍｍ２の穴密度で設けられていることを特徴とする態様４又は５に記載のフィブリンゲル圧延装置。
（態様７）
前記押圧用凸部と前記収容用凹部とは、匙状に形成されていることを特徴とする態様１〜６のいずれかに記載のフィブリンゲル圧延装置。
（態様８）
前記押圧用凸部と前記収容用凹部とが、前記離間距離を変更自在に保ちながら上下に重ね合わせられるよう、互いの前記柄部の他端にて結合されていることを特徴とする態様１〜７のいずれかに記載のフィブリンゲル圧延装置。
（態様９）
前記第１・第２部材は、紙、ＡＢＳ樹脂（アクリロニトリル‐ブタジエン‐スチレン共重合合成樹脂）、ＰＥ（ポリエチレン）、ＰＳ（スチロール）、ＰＶＣ（塩化ビニール）、ＭＡ（アクリル）、ＰＥＴ（ポリエチレンテレフタレート）、ＰＰ（ポリプロピレン）、ＰＭＰ（ポリメチルペンテン）、及びＰＣ（ポリカーボネート）の少なくとも一つを含んだ部材であり、かつ、前記フィブリンゲル圧延装置がディスポーザブルであることを特徴とする態様１〜８のいずれかに記載のフィブリンゲル圧延装置。
（態様１０）
前記第１・第２部材は、ステンレス、チタン、アルミニウム、ＰＰ（ポリプロピレン）、ＰＭＰ（ポリメチルペンテン）、及びＰＣ（ポリカーボネート）の少なくとも一つを含んだ部材であり、前記フィブリンゲル圧延装置に対して滅菌処理又は超音波洗浄が可能であることを特徴とする請求項１〜８のいずれかに記載のフィブリンゲル圧延装置。
（態様１１）
前記フィブリンゲル圧延装置に滅菌処理が予め施されていることを特徴とする請求項１〜１０のいずれかに記載のフィブリンゲル圧延装置。
【発明の効果】
【００１１】
本発明によれば、フィブリンゲルをスライスすることなく、以上のような構成の専用器具で圧縮してその密度を高めているため、移植後のフィブリンゲルの治癒速度つまり治癒効果（言い換えれば、移植されたフィブリンゲルが周囲の創傷部分を治癒する能力）を向上させることができる。また、従来のガーゼでの押し潰しで指摘されていたフィブリンゲルに含まれる増殖因子や血漿等の栄養分の喪失やフィブリンゲル表面に付着した血小板の損傷等の問題を引き起こすことなく、フィブリンゲルを傷めずに均一な厚みに延ばすことができる。【００１２】
また、本発明の好適な態様の圧延装置では、フィブリンゲルを圧延したときに（押圧用凸部と収容用凹部との間を閉じた状態にしたとき）、これらの凸部と凹部との離間距離（つまり隙間）が若干残る（１ｍｍ〜２ｍｍ程度となる）ように凸部の形状と凹部の形状との間に形状差を設け、若しくは柄部の少なくとも一方にストッパー部材を設けた構成を採用するため、圧延時にフィブリンゲルからしみ出る水分（血漿成分）を装置側面から適切に排出することが可能となる。【００１３】
また、本発明の好適な態様の圧延装置では、収容用凹部、押圧用凸部、又はこれらの双方の部材、の一部に滑り止め面が形成されているために、フィブリンゲルを圧延する際に、採取時や圧延時にフィブリンゲルを適切に把持することが可能になる（滑り止めの効果）。【００１４】
特に、上述の滑り止め面を多数の微小穴で形成した好適な態様では、上記滑り止め効果に加えて、これらの微小穴を通してフィブリンゲルからしみ出る水分を適度に排出可能となるなどの別の有利な作用効果も実現される。【００１５】
また、本発明の好適な態様の圧延装置は、２枚のスプーン状部材を組み合せただけのシンプルな構成であるため、誰にでも簡単に操作し易いものである。また、このような構成であるため、生産コストを抑えられる。また、押圧用凸部と収容用凹部とが、離間距離を変更自在に保ちながら上下に重ね合わせられるよう、互いの柄部の他端にて結合されている構成を採用した構成では、フィブリンゲルの採取や圧延の操作が著しく容易になる。【００１６】
また、本発明の好適な態様の圧延装置は、第１・第２部材は、紙、ＡＢＳ樹脂（アクリロニトリル‐ブタジエン‐スチレン共重合合成樹脂）、ＰＥ（ポリエチレン）、ＰＳ（スチロール）、ＰＶＣ（塩化ビニール）、ＭＡ（アクリル）、ＰＥＴ（ポリエチレンテレフタレート）、ＰＰ（ポリプロピレン）、ＰＭＰ（ポリメチルペンテン）、及びＰＣ（ポリカーボネート）の少なくとも一つを含んだ部材であるため、歯科医療分野等で主流となりつつあるディスポーザブル化にも本発明のフィブリンゲル圧延装置が対応となる。【００１７】
従来のガーゼは押し潰しの為に一旦使用されれば、通常、廃棄処分されるものであったが、本発明の好適な態様の圧延装置は、ステンレス、チタン、及び、アルミニウム、ＰＰ（ポリプロピレン）、ＰＭＰ（ポリメチルペンテン）、及びＰＣ（ポリカーボネート）の少なくとも一つを含んだ部材であるため、洗浄や滅菌処理を施すことで何回も使用することができ、環境調和の面でも優れている。【００１８】
さらに、本発明の好適な態様によれば、フィブリンゲル圧延装置に滅菌処理が予め施されている構成を採用するため、手術等の業務の効率化をさらに促進することが可能になる。
【図面の簡単な説明】
【００１９】
【図１】実施例１のフィブリンゲル圧延装置の概略を示した斜視図である。
【図２】図２（ａ）に実施例１のフィブリンゲル圧延装置の平面図を示し、図２（ｂ）に正面図を示し、図２（ｃ）に底面図を示す。
【図３】実施例１のフィブリンゲル圧延装置の使用状態を説明した図であり、図３（ａ）に開放状態の装置の断面図を示し、図３（ｂ）に圧縮状態の装置の断面図を示す。
【図４】実施例２のフィブリンゲル圧延装置の概略を示した斜視図である。
【図５】図５（ａ）に実施例２のフィブリンゲル圧延装置の平面図を示し、図５（ｂ）に装置を開いた状態の断面図を示し、図５（ｃ）に装置を閉じた断面図を示す。
【図６】圧延前後のフィブリンゲルを示した画像を示した図である。
【図７】本発明の装置により圧延されたフィブリンゲル（圧延ＰＲＦ）を示した拡大画像（ＳＥＭ画像）である。
【図８】通常のガーゼにより圧延されたフィブリンゲルを示したＳＥＭ画像である。
【図９】検証実験のマウス背部皮膚全層欠損モデルと、肉芽組織の厚さの経時変化と、を示した図である。
【図１０】圧延ＰＲＦの血管形成活性効果を示した検証結果を示した図である。
【図１１】圧延ＰＲＦを用いた歯周再生治療の手術時と手術後の歯槽骨部分を示した画像である。
【発明を実施するための形態】
【００２０】
以下、添付の図面を参照しながら下記の具体的な実施形態に基づき本発明を説明するが、本発明はこれらの実施形態に何等限定されるものではない。
【実施例１】
【００２１】
（フィブリンゲル）
本発明のフィブリンゲル圧延装置１にて圧延される対象であるフィブリンゲル３０について、先ず、簡単に説明する。図６（ａ）は、圧延前のフィブリンゲル３０を示す。このフィブリンゲル３０は、図示のように、遠心分離機による遠心力と血漿が本来持つ凝固系を利用して作成されたゲル状のものである。フィブリンゲル３０は遠心分離の回転数の調節のみでその成形状態が調製されるため、ウシのトロンビン（thrombin）などの動物由来成分やカルシウム（calcium）などの混入が無い上に、適度な柔軟性や付形性を有し、操作性にも優れている。【００２２】
フィブリンゲル３０は、このように有利な特徴を有するため、歯周病等の再生医療や美容外科などの分野にてフィブリンゲル３０を使用した治療が主流となりつつある。なお、フィブリンゲル３０をゲル状にさせるための遠心分離機の一例として、コアフロント株式会社より商品名「メディフュージ」が市販されている（非特許文献２を参照）。【００２３】
フィブリンゲル３０を移植する際には、上述したように、術者によってこれをスライスするか、又は、ガーゼで押し潰すことが一般的に行われている。上述したように、押し潰しの際にガーゼがフィブリンゲル３０に含まれる増殖因子や栄養分（血漿成分）まで吸収してしまうとともに、フィブリンゲル表面に付着している血小板に損傷を与えてしまうといった欠点が指摘されている。【００２４】
（フィブリンゲル圧延装置の概略）
図１は、実施例１のフィブリンゲル圧延装置１の概略を示した斜視図である。また、図２（ａ）に実施例１のフィブリンゲル圧延装置１の平面図を示し、図２（ｂ）に正面図を示し、図２（ｃ）に底面図を示す。また、図３は実施例１のフィブリンゲル圧延装置の使用状態を説明した図である。より具体的には、図３（ａ）は開放状態の装置の断面図を示し、図３（ｂ）は圧縮状態の装置の断面図を示す。【００２５】
本発明のフィブリンゲル圧延装置１は、大まかにいえば、第１部材１０と第２部材２０（実施例１では、第１スプーン状部材１０と第２スプーン状部材２０）とから構成される。この第１スプーン状部材１０は、柄部１１と、柄部１１の一端１１ａに連結された押圧用凸部１２と、を有する。一方、第２スプーン状部材２０も、同様に、柄部２１と、柄部２１の一端２１ａに連結された収容用凹部２２と、を有する。【００２６】
さらに、これらの第１・第２スプーン部材１０，２０は、押圧用凸部１２と収容用凹部２２との離間距離ｄを変更自在に保ちながら上下に重ね合わせられるよう、互いの柄部１１，２１の他端１１ｂ，２１ｂにて結合されていることを特徴とする。【００２７】
このように結合された柄部１１，２１の部分は、通常市販されているピンセットの掴み部に似た機能を発揮する。つまり、他端１１ｂ，２１ｂを基点として、柄部１１，２１は互いに徐々に離れていくため、これらの柄部１１，２１の先にある凸部１２，凹部２２は、そのままの状態（力を掛けない開放した状態）で、所定の離間距離ｄを有する（図２（ａ））。なお、治療の現場で良く使用するフィブリンゲル３０を収容用凹部２２の内面２３に適切に載置させるには、開放状態の離間距離ｄは１０ｍｍ〜５０ｍｍ程度に設定されることが好ましい。なお、柄部１１，２１が対向する内側表面１１ｄ，２１ｄ同士は平坦な面であることが好ましく、これにより、第１・第２スプーン部材１０，２０を押し重ねた状態（閉じた状態）における離間距離ｄを極力小さくし、より均一な薄さでフィブリンゲル３０を圧延することが可能になる。【００２８】
柄部１１，２１の結合は、該結合箇所を基点とした柄部１１，２１の弾性変形による上記離間距離ｄの伸縮性（言い換えれば、通常のピンセットと同様の腰）をフィブリンゲル圧延装置１に付与するため、フィブリンゲル３０の採取、挟持、又は圧延が容易になる（図２（ｂ）参照）。なお、柄部１１，２１の結合方法は、特に限定されないが、第１・第２スプーン部材１０，２０が金属製である場合には、溶接、ビス止め、リベット止め等が製作上好ましい。【００２９】
なお、収容用凹部２２は、押圧用凸部１２に対応した形状（湾曲形状）を有している。このような構成により、収容用凹部２２の内面２３にフィブリンゲル３０を載置し、押圧用凸部１２の裏面１４を利用してフィブリンゲル３０を圧縮した際に、裏面１４と内面２３との間の離間距離ｄが概ね面的に均一な距離となるため、フィブリンゲル３０を均一な厚み（１〜２ｍｍ程度）にして圧延することができる（図３（ｂ）参照）。この機能をより効果的に発揮させるためには、第２スプーン状部材２０の柄部２１も、第１スプーン状部材１０の柄部１１とほぼ同様の寸法（特に、長さや断面形状）を有することがさらに好ましい。【００３０】
但し、第１・第２スプーン部材１０，２０を完全に押し重ねた状態にしても離間距離ｄがある程度の距離（例えば、１ｍｍ〜２ｍｍ程度）残るように、凸部１１の外面１４の湾曲形状と凹部２２の内面２３の湾曲形状との間に僅かな形状差を設けるか、柄部１１，２１の少なくとも一方の一部に突起等のストッパー（図示せず）を設けることが好ましい。このように構成することにより、後述する本発明の装置１の圧延操作時に、凸部１１と凹部２２との隙間からフィブリンゲル３０の余分な水分を適切に排出することが可能になる。【００３１】
また、凸部１２及び凹部２２とも、通常の食器で使用されるスプーンのように、平面視で楕円形又は円形を成すとともに、かつ、内面１３，２３の中央が最も深く凹んでいるように湾曲していることが好ましい。これにより、フィブリンゲル３０が収容用凹部２２の内面２３に載置したり、フィブリンゲル３０を圧延したりする際に内面２３の中央に留めておくことができる。なお、第１・第２スプーン部材１０，２０の寸法は、通常の食器用スプーンよりも若干大きいことが好ましい。例えば、凸部１２及び凹部２２をともに楕円形で構成した場合、長径の寸法は６０ｍｍ程度であり、柄部１１，１２の長さは１１０ｍｍ程度であり、第１・第２スプーン部材１０，２０の全長は１８０ｍｍ程度である。【００３２】
（滑り止め面）
また、本発明の圧延装置１においては、収容用凹部２２、押圧用凸部１２、又は、これらの凹部２２及び凸部１２、の一部に滑り止め面が形成されていることが好ましい。この滑り止め面として、例えば、他の部分の面に比べて粗い表面粗さを有した面、連続した凹凸状又は波状の断面形状を有した面、多数の突起（図示せず）を設けた面、多数の微小穴２５を穿孔した面などが挙げられる。なお、微小穴２５は、貫通穴（図示の例では、収容用凹部２２の内面２３から外面２４まで貫通した穴）でもよく非貫通穴であってもよい。この滑り止め面が設けられていることにより、採取時や圧延時にフィブリンゲル３０を適切に把持すること（滑り止めの効果）などの有利な作用効果が実現される。なお、図面に示す実施例１及び２では、滑り止め面は収容用凹部２２の一方にのみ形成されている。【００３３】
（微小穴）
上記滑り止め面の形態としてさらに好ましくは、図示のように、収容用凹部２２の一部（図示では、中央部分）に多数の微小穴（図示では、貫通穴）２５が形成されていることが好ましい。これにより、上記の滑り止め効果の他に、フィブリンゲル３０を圧延する際に、収容用凹部２２に設けられた微小穴２５を通してフィブリンゲル３０の水分の一部を適度に排出可能となること、つまり、水分の一部をその自重により滴下させることができる。なお、これらの微小穴２５は、ドリル加工や放電加工等の加工技術を用いて形成することができる。【００３４】
（微小穴の寸法）
これらの微小穴２５の直径φは、０．４ｍｍ〜１．０ｍｍの範囲にあることがさらに好ましい。直径φが０．４ｍｍ未満となると、上記の滑り止め効果やフィブリンゲルの水分排出効果（排水効果）が実現しにくくなるとともに、後述する洗浄の際にも微小穴２５に付着した汚れが落ちにくくなるため、好ましくない。一方、直径φが１．０ｍｍを超えると、圧延されたフィブリンゲル３０に目立った跡が付くようになり、つまり圧延後の表面面が平坦になりにくくなるため、好ましくない。【００３５】
（微小穴の配置）
なお、上記好ましい直径φを有した微小穴２５を、図２（ｃ）に示すように平面視で長径が約６０ｍｍの楕円形を成す凹部２２の中央に設けると、合計５０個〜２００個の微小穴２５が形成されることになる。図示の例では、微小穴２５は多数の列を成すように配置されており、各列の隣接する微小穴２５同士のピッチは２ｍｍ程度であり、隣り合う列の微小穴２５に対して千鳥状にオフセットされている。穴の密度（単位面積当たりに占める穴の個数）に換算すると、０．０５〜０．２個／ｍｍ２が好ましい。このような形状及び配置にすることにより、局所的な圧力の増大を抑制しながら、フィブリンゲル３０を適切に把持・圧延し、又は、その水分を排出することが可能となる。【００３６】
さらに、第１スプーン部材１０の柄部１１には、指当て部１５が設けられていることが好ましい。この指当て部１５に術者の親指等を沿えるとともに、他の指を第２スプーン部材２０の柄部２１にあてがうことにより、フィブリンゲル３０の採取や圧延の際に必要な圧縮力や離間距離ｄを調整し易くなる。つまり、この指当て部１５の設置により、フィブリンゲル圧延装置１の操作性が向上する。
【実施例２】
【００３７】
次に、図４及び図５を参照しながら、本発明のもう一つの実施例（実施例２）に係るフィブリンゲル圧延装置１について説明する。図４は、実施例２のフィブリンゲル圧延装置１の概略を示した斜視図である。図５（ａ）は実施例２のフィブリンゲル圧延装置１の平面図を示す。図５（ｂ）は、図５（ａ）のＡ−Ａ線に沿って破断した断面図であり、ピン４０を中心に装置１を開いた状態を示す。図５（ｃ）は、ピン４０を中心に装置１を閉じた断面図を示す。なお、図４及び図５に示す実施例２の圧延装置１において、実施例１の装置１の構成要素に対応する構成要素には同様の符号を用いている。【００３８】
実施例２のフィブリンゲル圧延装置１は、実施例１と同様に、第１部材１０と第２部材２０とを備える。第１部材１０は、柄部１１と、フィブリンゲル３０に接触してこれを押圧する外面１４を有した押圧用凸部１２とを備える。一方、第２部材２０は、柄部２１と、フィブリンゲル３０に載置してこれを収容する内面２３を有した収容用凹部２２と、を有する。【００３９】
しかしながら、実施例２においては、柄部１１，２２の一端１１ａ，２１ａは、フィブリンゲル３０の把持・圧延を行う押圧用凸部１２又は収容用凹部２２の両側からさらに延びており、互いにピン４０よって回転可能に支持されている。なお、図示のように、柄部１１，２１の外側表面１１ｃ，２１ｃは平坦であることが好ましく、これにより、不使用時においても圧延装置１を安定した状態で保管することが可能になる。【００４０】
また、押圧用凸部１２の外面１４は、図５（ｂ）に示すように外側表面１１ｃを地面に固定した状態にすると、ピン４０が挿通された端１１ａから離れる方向に押圧用凸部１２の厚さが増すように徐々に傾斜していることが好ましい。これにより、図５（ｃ）に示すようにフィブリンゲル３０を収容用凹部２２に収容して圧延する際には、収容用凹部２２の内面２３と、押圧用凸部１２の外面１４と、を略平行な状態におくことができるため、圧力をより均一にした状態でフィブリンゲル３０を圧延でき、均一な薄い厚みを有したフィブリンゲル３０を得ることができる。【００４１】
また、実施例２の圧延装置１も、実施例１と同様に、実施例１に記載の理由から収容用凹部２２の底部中心に多数の微小穴２５が形成されていることが好ましい。【００４２】
加えて、原材料コストの低減や装置１の軽量化のために、図４に示すように、第１・第２部材１０，２０の内側表面１１ｄ，２１ｄは、内側の材料が削除されて外周壁のみが立設した凹部形状を有するようにしてもよい。また、同様の理由で、第２部材２０には、抜き穴２６が形成されていてもよい。【００４３】
（フィブリンゲル圧延装置の洗浄及び再利用）
本発明のフィブリンゲル圧延装置１は、上述した実施例１及び２のように、互いに関連する部材を少なくとも２つ組み合せただけのシンプルな構造で実現されているため、オートクレーブ滅菌処理や超音波洗浄を適用することで、装置全体を簡単に洗浄して再利用することができる。第１・第２部材１０，２０は、このような洗浄に対して耐圧性、耐熱性、や耐腐食性のある材料、例えば、ステンレス、チタン、アルミニウム等の金属やＰＰ（ポリプロピレン）、ＰＭＰ（ポリメチルペンテン）、ＰＣ（ポリカーボネート）の少なくとも一つの材料から作られていることが好ましい。【００４４】
（ディスポーザブル化に対応したフィブリンゲル圧延装置）
一方、上述のような耐圧性、耐熱性や耐腐食性のある材料を用いずに本発明の装置１を作製することもできる。例えば、第１・第２部材１０，２０の材料に紙や上記耐熱性等の無いプラスチック（例えば、ＡＢＳ樹脂（アクリロニトリル‐ブタジエン‐スチレン共重合合成樹脂）、ＰＥ（ポリエチレン）、ＰＳ（スチロール）、ＰＶＣ（塩化ビニール）、ＭＡ（アクリル）、及びＰＥＴ（ポリエチレンテレフタレート）の少なくとも一つ）を採用した場合は、一回きりの使い捨てになるが、医療分野においては、ディスポーザブル化が進んでおり、業務の効率化、感染防止の安全面、製造コスト等のメリットが挙げられる。また、再利用可能な樹脂として先に例示したＰＰ（ポリプロピレン）、ＰＭＰ（ポリメチルペンテン）、ＰＣ（ポリカーボネート）等の耐熱性・耐薬品性の樹脂材料も、医療分野の現場では一回限りで使い捨てられることも多いため、ディスポーザブル仕様の場合でも使用可能である。【００４５】
さらに、第１・第２部材１０，２０は、フッ素樹脂又はポリメチルメタクリレート（ＰＭＭＡ）により被覆されていることが好ましい。なお、フッ素樹脂には、ＰＴＦＥ（ポリテトラフルオロエチレン）、ＰＦＡ（パーフルオロアルコキシアルカン）、ＥＴＦＥ（エチレン‐テトラフルオロエチレンコポリマー）、ＦＥＰ（パーフルオロエチレン-プロペンコポリマー）、ＥＣＴＦＥ（エチレン-クロロトリフルオロエチレンコポリマー）、ポリビニリデンフルオライド等が挙げられる。これにより、フィブリンゲル圧延装置１の使用する際に、血液等が付着しにくくなるといった効果が得られる。【００４６】
さらに、本発明の装置１（上述の再利用可能な装置やディスポ―ザブル用の装置のいずれでもよい。）に対して、滅菌処理を予め施しておいても良い。この事前滅菌処理は、本発明の装置１の使用前（直前）の洗浄や滅菌の必要を無くし、特にディスポ―ザブルの用途においては、手術等の業務の効率化を著しく促進するため、好ましい。【００４７】
事前滅菌処理として、エチレンオキサイドガス滅菌、ガンマ線滅菌、電子線滅菌、過酸化水素ガス滅菌等が挙げられるが、滅菌処理の容易さの点からはガンマ線滅菌が好ましく、滅菌可能な材料や形状の制約が少ない点から、エチレンオキサイドガス滅菌、電子線滅菌が好ましい。特に、ほとんど全て材料に対して滅菌が可能である点でエチレンオキサイドガス滅菌が最も好ましい。エチレンオキサイドガス滅菌以外の滅菌処理の場合、材料の選択によって、変色・劣化・滅菌剤の吸着などの不具合が生じる場合がある。
【実施例３】
【００４８】
（フィブリンゲル圧延装置を用いたフィブリンゲルの圧延方法）
次に、本発明のフィブリンゲル圧延装置の使用方法を例示する。ここでは、実施例１にて説明したフィブリンゲル圧延装置１の使用を前提とする。
（１）先ず、採取した血液（約１０ｍｌ）を含んだ真空採血管を直接、フィブリンゲル調製用の遠心分離機（例えば、メディフテュージ、製造販売元：コアフロント株式会社、製造元：  Silfradent s.r.l., ITALY）に掛け、所定の時間、遠心分離処理を行う。
（２）遠心分離処理の終了後、ゲル化したフィブリンゲル３０を真空採血管からピンセット等で採取し、プラスチック製のシャーレ上に載置する。
（３）その後、ハサミ等によりフィブリンゲルの一端に付着した赤血球凝集分画を切り取る。
（４）この時点では、フィブリンゲル３０はまだ十分な血漿成分を含んでおり、弾丸状若しくは鱈子状の形態をとっている（図６（ａ）を参照）。
（５）フィブリンゲル圧延装置１によりフィブリンゲル３０を圧延する。具体的には、装置の収容用凹部２２にフィブリンゲルを載置し、その後、押圧用凸部１２にてフィブリンゲル３０を約１０秒間、押圧する。なお、余分な血漿成分（水分）は、自重により微小穴２５からも排出するが、排出量が十分ではない場合もあるため、装置１を傾けて、凸部１２と凹部２２との隙間から軽く水切りするようにして血漿成分を排出することが好ましい。【００４９】
（圧延後のフィブリンゲルの状態）
実施例１の装置１を用いて以上の圧延操作を実際に実行してみた。その結果、圧延前のフィブリンゲル３０の重量は約１．５ｇだったのに対し、圧延後の重量は約０．３ｇとなった。すなわち、約１．２ｇの血漿成分（水分）がフィブリンゲル３０から排出した計算になる。【００５０】
図６（ｂ）は、圧延後のフィブリンゲルの全体を示す画像である。図６（ｂ）に示すように、フィブリンゲル３０を３つのセクション（それぞれＡ、Ｂ、及びＣと命名）に分け、各セクションＡ，Ｂ，Ｃの表面状態を走査型電子顕微鏡（ＳＥＭ）によって撮影した。図中の破線の丸はＳＥＭにより撮影したサンプリング部位を示す。【００５１】
図７の（ａ），（ｂ），（ｃ）は、図６（ｂ）で示したセクションＡ、Ｂ、Ｃの各サンプリング部位での表面状態を示した拡大画像である。図７の（ａ）や（ｂ）の画像にて観察された多数の小さな球状体３１は血小板であり、この血小板より比較的大きな球状体３２はリンパ球である。加えて、各図の至るところに網目状の組織３３の存在が観察される。この網目状組織３３は、フィブリンゲル３０が生体内に移植され、細胞が侵入した際に、細胞が留まるための足場となり、組織再生を促す機能を発揮するため、非常に重要である。【００５２】
なお、比較実験として、同程度の大きさのフィブリンゲルを通常のガーゼによって圧延してみた。図８の（ａ），（ｂ），（ｃ）は、図６（ｂ）で示したサンプリング部位と同様の部位でのＳＥＭ画像を示す。これらの図では、観察された血小板３１やリンパ球３２については、図７の場合に比べてこれらの数は著しく少なく、その形も変形してしまっている。また、上述の網目状組織３３も大半が喪失している。若干残っている網目状組織３３も観察されるが、ガーゼによる圧延が均一にならない証拠でもある。加えて、この網目状組織３３は、図７の場合に比べて、より押し潰されたように見える。このように、ガーゼで圧延されたフィブリンゲル３０は、生体内にて細胞滞留のための足場を構築できないため、組織再生を促す機能ひいては創傷治癒効果を十分に発揮し得ないものと考えられる。
【実施例４】
【００５３】
（創傷治癒効果の検証：  マウス背部皮膚全層欠損モデル）
本発明の装置１で圧延されたフィブリンゲル３０（以下、単に圧延ＰＲＦ又はＰＲＦとも呼ぶ。）の創傷治癒効果を確認するために、マウスを使った動物実験を行った。具体的には、図９（ａ）に示すように、ＩＣＲ系マウス（５週齢の雄）の背部の皮膚全層を欠損させ、２つの隣接した欠損部位（７ｍｍ×７ｍｍのサイズの領域）を作製した。一方の欠損部位には１０ｍｍ×１０ｍｍのサイズのフィブリンゲル（図中、ＰＲＦ）を貼付した。他方の欠損部位には、ＰＲＦを貼付しなかった（本実験でＣＯＮＴＲＯＬと呼ぶ。）。これらの部分を覆うように、サージカルフィルム（商品名：Tegaderm、製造元：３M）をマウス背部にあてがった。【００５４】
２つの欠損部位の断面画像（図示せず）を数日間観測したところ、ＰＲＦを貼付した欠損部位（つまりＰＲＦ周辺部）では、ＣＯＮＴＲＯＬ（ＰＲＦ未貼付）に比較してＰＣＮＡ（Proliferating cell nuclear antigen）陽性細胞の顕著な増加が認められた。また，ＰＲＦ周辺部だけでなくＰＲＦ内部（ＰＲＦ自体）においてもＰＣＮＡ陽性細胞の増加が観測された。また、図９（ｂ）に、各欠損部位における肉芽組織の厚さの経時変化を示す。ここで、肉芽組織の厚さは組織再生の程度を示す。図９（ｂ）に示すように、ＰＲＦを貼付した欠損部位の肉芽組織の厚さは、ＣＯＮＴＲＯＬの場合に比較して、時間が経過する程著しく増大することが認められた。上述のＰＣＮＡ陽性細胞や肉芽組織の厚さの観測結果から、本発明の装置１によって圧延されたＰＲＦはマウスに対して優れた創傷治癒効果を発揮するといえる。
【実施例５】
【００５５】
（血管新生効果の検証：  ＣＡＭ  ａｓｓａｙ）
本発明により提供された圧延ＰＲＦの血管新生効果を検証するため、ＣＡＭ  ａｓｓａｙ（chick chorioallantoic membrane assay、鶏卵漿尿膜法）を用いた。ＰＲＦを投与しないＣＡＭ（本実験ではＣＯＮＴＲＯＬと呼ぶ。）では、産卵後１４日目のＣＡＭで既存の血管の成熟と微小血管の新生が確認されるとともに、ＣＡＭ全体に血管が均一かつ網目状に走行していることが観測された。【００５６】
一方、産卵後１１日目のＣＡＭにＰＲＦを投与した場合は、投与三日後（すなわち産卵後１４日目）ＣＡＭには、多くの微小血管の新生が確認された。加えて、既存の血管がＰＲＦの方に牽引され、その結果、ＰＲＦを中心として放射状に血管が走行することが観測された。【００５７】
また、グルタルアルデヒド固定（ＧＡ処理とも呼ぶ。）を施したＰＲＦ（つまり、ＰＲＦに含まれる増殖因子を失活させたモデル）を用意し、これを産卵後１１日目のＣＡＭに投与した。ＧＡ処理のＰＲＦを投与した場合は、投与三日後（すなわち産卵後１４日目）ＣＡＭでも、上述したような既存の血管の移動や微小血管の新生は確認されず、ＣＯＮＴＲＯＬの場合と類似の血管の走行が観測された。【００５８】
以下の表１は、産卵後１４日目に観測されたＣＡＭ（ＣＡＭ画像）上の平均血管数を示す。ＰＲＦ投与した場合が、ＣＯＮＴＲＯＬの場合やＰＲＦ（ＧＡ処理）投与の場合よりも著しく（有意差をもつ程）多くの数の血管が観察された。この結果から、本発明の装置により圧延されたＰＲＦは血管新生促進効果を提供するといえる。【００５９】
【表１】
2012102094.tif 000003
【実施例６】
【００６０】
（血管形成活性効果の検証：  ヒト血管内皮細胞）
所定幅を有したスクラッチ（細胞が剥離した部分）を形成したヒト血管内皮細胞を複数用意した。具体的には、これらのヒト血管内皮細胞を、試験用のセル（6-well Cell Culture Insert Companion Plate with lid，製造元：Becton, Dickinson and Company）内に満たされた培養液中に浸漬した。このうち一方のセルの培養液では、微細孔を有する膜（Cell Culture Inserts，製造元：Becton, Dickinson and Company）を介して内皮細胞の近くに圧延ＰＲＦを浸漬し、他方のセルの培養液には圧延ＰＲＦを浸漬せず（こちらの条件を本実験でＣＯＮＴＲＯＬと呼ぶ。）、双方の培養液中の内皮細胞におけるスクラッチ（隙間）の幅の経時変化を観測した。【００６１】
図１０に、これらの観測結果を示す。横軸は経過時間を示し、縦軸は正規化したスクラッチ幅（つまり、各測定値を最初（すなわちスクラッチ形成時）の幅で除した値）を示す。本発明によって提供された圧延ＰＲＦが近くに存在した細胞のスクラッチ幅は、ＣＯＮＴＲＯＬに比べて、より短時間で狭まっていくことが認められる。つまり、圧延ＰＲＦの浸漬は血管内皮細胞の這い出しを促進するといえる。従って、圧延ＰＲＦには、優れた血管形成効果も期待される。
【実施例７】
【００６２】
（歯周再生治療での実証）
本発明によって提供された圧延ＰＲＦを実際の歯周再生治療に適用し、手術時及び術後の経過を確認してみた。手術においては、患者の歯槽骨欠損部を清浄な状態におき、この欠損部にセラミックスを充填してから、圧延ＰＲＦを被せた（図１１（ａ）の符号３０を参照）。この被覆部分にさらに歯肉を被せて縫合した。手術の1週間後及び1カ月後に縫合部を確認したが、傷口が開くことも無かった。また、移植したセラミックスを異物として吐き出すことも無かった。なお、図１１（ｂ）は1カ月後の状態を示す鏡像であり、符号Ｘは縫合部を示す。これらの結果は、圧延ＰＲＦには少なくとも軟組織の創傷治癒を促進する効果があることを示唆している。【００６３】
本発明のフィブリンゲル圧延装置１は、上述の実施例に基づいて詳細に説明したが、必ずしもこれに限定されない。例えば、実施例１のフィブリンゲル圧延装置１では、２つのスプーン状部材を組み合せて構成したが、より多くの（例えば、４つの）スプーン状部材を組み合せて構成してもよい。また、装置１の強度や剛性を高めるために、第１部材や第２部材の原材料として、ガラス繊維や炭素繊維を含んだ複合材料（一例として、ガラス繊維入りのＰＥＴ（ポリエチレンテレフタレート））を用いても良い。【００６４】
以上のように、本発明のフィブリンゲル圧延装置１は、大変ユニークな発想を基に作られたフィブリンゲル３０を圧延するための専用器具であり、発明者及び出願人が知る限りでは、再生医療等の分野において本発明のような専用器具は既に使用されることはおろか、提案すらされていない。
【産業上の利用可能性】
【００６５】
上述したように、歯周病等の再生医療や美容外科などの分野にてフィブリンゲルを使用した治療が主流となりつつあるが、操作性良くフィブリンゲルを圧延する専用器具が存在していない。従って、本発明のフィブリンゲル圧延装置は、安心・安全な治療の発展に寄与するものであり、産業上の利用価値は非常に高い。
【符号の説明】
【００６６】
１    フィブリンゲル圧延装置
１０    第１部材（第１スプーン状部材）
１１    柄部
１１ａ，１１ｂ    柄部の端部（一端，他端）
１１ｃ，１１ｄ    柄部の外側表面，柄部の内側表面
１２    押圧用凸部
１３    押圧用凸部の内面
１４    押圧用凸部の外面
１５    指当て部
２０    第２部材（第２スプーン状部材）
２１    柄部
２１ａ，２１ｂ    柄部の端部（一端，他端）
２１ｃ，２１ｄ    柄部の外側表面，柄部の内側表面
２２    収容用凹部
２３    収容用凹部の内面
２４    収容用凹部の外面
２５    微小穴
２６    抜き穴
３０    フィブリンゲル
３１    比較的小さな球状体（血小板）
３２    比較的大きな球状体（リンパ球）
３３    網目状組織
４０    ピン
【図１】
2012102094.tif 000004
【図２】
2012102094.tif 000005
【図３】
2012102094.tif 000006
【図４】
2012102094.tif 000007
【図５】
2012102094.tif 000008
【図６】
2012102094.tif 000009
【図７】
2012102094.tif 000010
【図８】
2012102094.tif 000011
【図９】
2012102094.tif 000012
【図１０】
2012102094.tif 000013
【図１１】
2012102094.tif 000014
【国際調査報告】
2012102094.tif 000015
2012102094.tif 000016
2012102094.tif 000017
2012102094.tif 000018